(57)【要約】【課題】Ｃｕ−Ｃｕ２Ｏ平衡分圧以下での脱脂および焼成を行った場合にも、磁性体部が十分な大きさの比抵抗を確保できる、銅を内部導体とした積層コイル部品を提供すること。【解決手段】少なくともＦｅ、Ｎｉ、Ｚｎ、ＣｕおよびＭｎを含む磁性体部と、磁性体部に内蔵される銅を主成分とする導体部とを含む積層コイル部品において、磁性体部の結晶粒内に含まれる銅含有量（ＣｕＯ換算）を、結晶粒界に含まれる銅含有量（ＣｕＯ換算）以上とする。【選択図】図１
2015095512.tif 000002
【特許請求の範囲】
【請求項１】
少なくともＦｅ、Ｎｉ、Ｚｎ、ＣｕおよびＭｎを含む磁性体部と、磁性体部に内蔵される銅を主成分とする導体部とを含む積層コイル部品であって、
磁性体部の結晶粒内に含まれる銅含有量（ＣｕＯ換算）が、結晶粒界に含まれる銅含有量（ＣｕＯ換算）以上であることを特徴とする、積層コイル部品。
【請求項２】
磁性体部が、Ｆｅ、Ｍｎ、Ｎｉ、ＺｎおよびＣｕを含むフェライト材料、およびガラス成分から形成され、フェライト材料における銅含有量（ＣｕＯ換算）が１．０〜５．０ｍｏｌ％であり、ガラス成分の含有量が、フェライト材料１００質量部に対して、１〜５質量部であることを特徴とする、請求項１に記載の積層コイル部品。
【請求項３】
ガラス成分が、少なくともＳｉ、Ｂ、ならびにＢａ、Ｓｒ、ＣａおよびＭｇからなる群から選択される少なくとも一種のアルカリ土類金属を含むことを特徴とする、請求項１または２に記載のコイル部品。
【請求項４】
積層コイル部品が、コモンモードチョークコイルであることを特徴とする、請求項１〜３のいずれかに記載の積層コイル部品。
【発明の詳細な説明】
【技術分野】
【０００１】
本発明は、積層コイル部品に関し、より詳細には、少なくともＦｅ、Ｎｉ、Ｚｎ、ＣｕおよびＭｎを含む磁性体部と、銅を主成分としたコイル状の導体部とを有する積層コイル部品に関する。
【背景技術】
【０００２】
積層コイル部品の内部導体として銅を用いる場合、銅が酸化しないような還元雰囲気で銅導体とフェライト材料とを同時焼成する必要があるが、このような条件下で焼成すると、フェライト材料のＦｅが３価から２価に還元され、積層コイル部品の比抵抗が低下する等の問題がある。したがって、一般的に、銀を主成分とする導体が用いられてきた。しかしながら、低抵抗であることや導通性に優れていること、かつ銀よりも安価であることを考慮すると、銅を主成分とする導体を用いることが好ましい。
【０００３】
特許文献１は、フェライト材料からなる磁性体部と、銅を主成分とする導体部とを有し、前記磁性体部が、３価のＦｅと少なくとも２価のＮｉを含む２価元素とを含有すると共に、前記Ｆｅの含有量が、Ｆｅ２Ｏ３に換算してモル比で２０〜４８％であり、かつ、ＦｅおよびＭｎの総計に対するＭｎの比率が、Ｍｎ２Ｏ３およびＦｅ２Ｏ３に換算してモル比で５０％未満（０％を含む）となるように、前記磁性体部が前記Ｍｎを含有していることを特徴としたセラミック電子部品を開示している。このような組成とすることにより、３価のＦｅが２価に還元されることを抑制することができ、銅とフェライト材料を同時焼成しても、フェライト材料の比抵抗の低下を抑制して、所望の絶縁性を確保することができるとしている。
【先行技術文献】
【特許文献】
【０００４】
【特許文献１】国際公開第２０１１／１０８７０１号
【発明の概要】
【発明が解決しようとする課題】
【０００５】
特許文献１に記載のセラミック電子部品（積層コイル部品）は、有機バインダーを含む銅ペーストを磁性体シートに塗布して導体パターンを形成し、この導体パターンを形成した磁性体シートおよび導体パターンを形成していない磁性体シートを適宜積層して、得られた積層体を脱脂した後、焼成して作製される。
【０００６】
上記の脱脂の際には、内部導体の銅が酸化しないように、酸素濃度をＣｕ−Ｃｕ２Ｏ平衡分圧以下に制御する必要があるが、このように銅が酸化しないような酸素濃度の雰囲気下で脱脂を行うと、ペーストに含まれるバインダー等が完全に脱脂されず、積層体中にペーストに起因する炭素が残存する傾向がある。このように炭素が残存した状態で積層体を焼成すると、磁性体部の比抵抗が低下する虞がある。
【０００７】
このような比抵抗の低下は、特許文献１に記載のような一般的なコイル部品として用いる場合は大きな問題とならないが、コモンモードチョークコイルなどの電極間に電位差が発生する用途に用いる場合は、必ずしも信頼性が十分でないという問題があった。
【０００８】
本発明の目的は、Ｃｕ−Ｃｕ２Ｏ平衡分圧以下での脱脂および焼成を行った場合にも、磁性体部が十分な絶縁性、即ち十分な大きさの比抵抗を確保できる、銅を内部導体とした積層コイル部品を提供することにある。
【課題を解決するための手段】
【０００９】
本発明者は、上記問題を解消すべく鋭意検討した結果、積層コイル部品において、磁性体部の結晶粒内に含まれる銅含有量（ＣｕＯ換算）を、結晶粒界に含まれる銅含有量（ＣｕＯ換算）以上とするとすることにより、内部導体として銅を用いて、Ｃｕ−Ｃｕ２Ｏ平衡分圧以下の雰囲気で脱脂、焼成を行った場合にも高い比抵抗を達成できることを見出し、本発明に至った。
【００１０】
本発明の１つの要旨によれば、少なくともＦｅ、Ｎｉ、Ｚｎ、ＣｕおよびＭｎを含む磁性体部と、磁性体部に内蔵される銅を主成分とする導体部とを含む積層コイル部品であって、磁性体部の結晶粒内に含まれる銅含有量（ＣｕＯ換算）が、結晶粒界に含まれる銅含有量（ＣｕＯ換算）以上であることを特徴とする、積層コイル部品が提供される。
【発明の効果】
【００１１】
本発明によれば、磁性体部の結晶粒内に含まれる銅含有量（ＣｕＯ換算）を、結晶粒界に含まれる銅含有量（ＣｕＯ換算）以上とするとすることにより、Ｃｕ−Ｃｕ２Ｏ平衡分圧以下の雰囲気で、銅導体と磁性体部を同時焼成したとしても、磁性体部が高い比抵抗を有する積層コイル部品が提供される。
【図面の簡単な説明】
【００１２】
【図１】本発明の１つの実施形態における積層コイル部品の概略斜視図である。
【図２】図１の実施形態における積層コイル部品の概略断面図であって、図１のＡ−Ａ線に沿って見たものである。
【図３】図１の実施形態における積層コイル部品の概略分解斜視図であって、外部電極を省略した図である。
【図４】フェライト材料の素原料におけるＦｅ２Ｏ３含有量（ｍｏｌ％）およびＭｎ２Ｏ３含有量（ｍｏｌ％）の組成範囲を示す図である。
【図５】比抵抗測定用試料の作製に用いる電極パターンを示す図である。
【図６】比抵抗測定用試料の概略分解斜視図であって、外部電極を省略した図である。
【図７】比抵抗測定用試料の概略斜視図である。
【図８】磁性体部の結晶粒子内および結晶粒界におけるＣｕ含有量の測定箇所を例示的に示す図である。
【発明を実施するための形態】
【００１３】
本発明の積層コイル部品、具体的にはコモンモードチョークコイルおよびその製造方法について、以下、図面を参照しながら詳細に説明する。但し、本発明の積層コイル部品の構成、形状、巻回数および配置等は、図示する例に限定されないことに留意されたい。
【００１４】
図１〜３に示すように、本実施形態の積層コイル部品（コモンモードチョークコイル）１０は、積層体１（以下、「磁性体部」ともいう）の周囲に外部電極２ａ〜２ｄが設けられ、積層体１の内部には、２つのコイル導体３、４が対向するように埋設されている。コイル導体３の両端は外部電極２ａ、２ｂに、コイル導体４の両端は外部電極２ｃ、２ｄにそれぞれ接続される。
【００１５】
図３に示されるように、積層体１は、積層された磁性体層５ａ〜５ｊより構成される。コイル導体３は、ビアホール６ａにより接続された内部導体３ａおよび３ｂ、ならびに引き出し部７ａ、７ｂから構成されており、この引き出し部は、それぞれ、外部電極２ａ、２ｂに接続される。コイル導体４は、ビアホール６ｂにより接続された内部導体４ａおよび４ｂ、ならびに、引き出し部７ｃ、７ｄから構成されており、この引き出し部は、それぞれ、外部電極２ｃ、２ｄに接続される。内部導体３ａおよび４ａは、渦巻状の形状を有し、磁性体層５ｅを挟んで対向して配置されている。
【００１６】
積層体（磁性体部）は、少なくともＦｅ、Ｎｉ、Ｚｎ、ＣｕおよびＭｎを含む焼結フェライトから構成され得る。コイル導体６は、銅を主成分として含む導体、好ましくは実質的に銅から成る導体、例えば銅の含有量が９８．０〜９９．５質量％である導体から構成される。外部電極は、上記導体コイルと同様の導体から構成され得る。
【００１７】
本実施形態において、積層コイル部品１０は、以下のようにして製造される。本実施形態の製造方法は、概略的には、磁性体層５ａ〜５ｊに対応する磁性体シートを作製し、磁性体層５ｄ〜５ｇに対応するシート上に導体パターンを形成し、ついで、導体パターンを形成した磁性体シート（５ｄ〜５ｇ）および導体パターンを形成していない磁性体シート（５ａ〜５ｃおよび５ｈ〜５ｊ）を図３に示すように積層して得られた積層体１を焼成することにより作製される。
【００１８】
以下に、積層コイル部品１０の製造方法について、さらに詳しく説明する。
【００１９】
まず、Ｆｅ、Ｎｉ、Ｚｎ、ＣｕおよびＭｎを含むフェライト材料を準備する。
【００２０】
フェライト材料は、Ｆｅ、Ｎｉ、Ｚｎ、ＣｕおよびＭｎを含み、必要に応じて添加成分を更に含んでいてもよい。通常、フェライト材料は、これらの主成分の素原料として、Ｆｅ２Ｏ３、ＮｉＯ、ＺｎＯ、ＣｕＯおよびＭｎ２Ｏ３の粉末を所望の割合で混合および仮焼して調製され得るが、これに限定されるものではない。
【００２１】
このフェライト材料におけるＦｅ含有量（Ｆｅ２Ｏ３換算）およびＭｎ含有量（Ｍｎ２Ｏ３換算）（主成分合計基準）は、図４に示す領域Ｘの範囲以内とする。図４は、Ｆｅ含有量（Ｆｅ２Ｏ３換算）をｘ軸にとり、Ｍｎ含有量（Ｍｎ２Ｏ３換算）をｙ軸にとったグラフであり、図中の各点（ｘ，ｙ）は、Ａ（３０，１）、Ｂ（４７，１）、Ｃ（４７，７．５）、Ｄ（４５，７．５）、Ｅ（４５，１０）、Ｆ（３５，１０）、Ｇ（３５，７．５）、Ｈ（３０，７．５）である。即ち、これら点Ａ〜Ｈで囲まれた領域Ｘの範囲は、Ｆｅ含有量（Ｆｅ２Ｏ３換算）が３０ｍｏｌ％以上４７ｍｏｌ％以下で、かつＭｎ含有量（Ｍｎ２Ｏ３換算）が１ｍｏｌ％以上７．５ｍｏｌ％未満である領域と、Ｆｅ含有量（Ｆｅ２Ｏ３換算）が３５ｍｏｌ％以上４５ｍｏｌ％以下で、かつＭｎ含有量（Ｍｎ２Ｏ３換算）含有量が７．５ｍｏｌ％以上１０ｍｏｌ％以下である領域を合わせたものに一致する。Ｆｅ含有量（Ｆｅ２Ｏ３換算）およびＭｎ含有量（Ｍｎ２Ｏ３換算）を図４に示す領域Ｘの範囲以内とすることにより、Ｃｕ−Ｃｕ２Ｏ平衡分圧以下の雰囲気で、脱脂、焼成しても、３価のＦｅの還元を抑制することができ、磁性体層において高い比抵抗を確保することが可能になる。
【００２２】
フェライト材料におけるＺｎ（ＺｎＯ換算）含有量は、３３ｍｏｌ％以下（主成分合計基準）とすることが好ましく、６〜３３ｍｏｌ％とすることがより好ましい。Ｚｎ（ＺｎＯ換算）含有量を６ｍｏｌ％以上とすることによって、高い透磁率を得ることができる。また、Ｚｎ（ＺｎＯ換算）含有量を３３ｍｏｌ％以下とすることによって、キュリー点の低下を回避でき、積層コイル部品の動作温度の低下を回避できる。
【００２３】
フェライト材料におけるＣｕ（ＣｕＯ換算）含有量は、０〜５．０ｍｏｌ％（主成分合計基準）、好ましくは１．０〜５．０ｍｏｌ％とする。Ｃｕ（ＣｕＯ換算）含有量を０〜５．０ｍｏｌ％として積層体を焼成することによって、焼結性を高めることができ、またさらに比抵抗を高めることができる。
【００２４】
フェライト材料におけるＮｉ（ＮｉＯ換算）含有量は、特に限定されず、上述した他の主成分であるＦｅ、Ｍｎ、ＺｎおよびＣｕの残部とし得る。
【００２５】
次に、少なくともＳｉ、Ｂおよびアルカリ土類金属を含むガラス成分を準備する。
【００２６】
上記アルカリ土類金属は、Ｂａ、Ｓｒ、ＣａおよびＭｇからなる群から選択される。アルカリ土類金属は、１種のみを用いても２種以上を組み合わせて用いてもよい。
【００２７】
上記ガラス成分は、Ｓｉ、Ｂおよびアルカリ土類金属以外の成分、例えばアルカリ金属（例えば、リチウム）、アルミニウムなどを含んでいてもよい。
【００２８】
上記ガラス成分は、上記フェライト材料の合計１００質量部に対して、１質量部以上、好ましくは１〜５質量部用いられる。本実施形態においては、上記ガラス成分は、フェライト材料の主成分（Ｆｅ（Ｆｅ２Ｏ３換算）、Ｎｉ（ＮｉＯ換算）、Ｚｎ（ＺｎＯ換算）、Ｃｕ（ＣｕＯ換算）およびＭｎ（Ｍｎ２Ｏ３換算））の合計１００質量部に対して、１質量部以上、好ましくは１〜５質量部用いられる。ガラス成分の含有量をフェライト材料の主成分１００質量部に対して１質量部以上とすることによって、磁性体部の結晶粒界にガラス相が形成されることにより、磁性体部の表面、表面近傍のみならず、内部の比抵抗を高く維持することができ、所望の絶縁性を確保することができる。また、ガラス成分の含有量を５質量部以下とすることによって、良好な透磁率を確保することができる。
【００２９】
本発明の積層コイル部品の磁性体部において、上記ガラス成分に含有されるＳｉ、Ｂおよびアルカリ土類金属（Ｍ）の含有量が、それぞれ、２０〜５５質量％（ＳｉＯ２換算）、１０〜２０質量％（Ｂ２Ｏ３換算）および２５〜６０質量％（ＭＯ換算）であることが好ましい。このような範囲とすることにより、結晶粒界にガラス相を十分に形成することができ、比抵抗がより向上する。
【００３０】
次に上記フェライト材料およびガラス成分を用いて磁性体シートを準備する。例えば、フェライト材料およびガラス成分を、バインダー樹脂および有機溶剤を含む有機ビヒクルと混合／混練し、シート状に成形することにより磁性体シートを得てよいが、これに限定されるものではない。
【００３１】
別途、銅を含む導体ペーストを準備する。市販で入手可能な、銅を粉末の形態で含む一般的な銅ペーストを使用できるが、これに限定されない。
【００３２】
次いで、積層体を形成する。積層体の形成方法は、特に限定されず、シート積層法および印刷積層法などを利用して積層体を形成してよい。シート積層法による場合、磁性体シートに、適宜ビアホールを設けて、導体ペーストを所定のパターンで（ビアホールが設けられている場合には、ビアホールに充填しつつ）印刷して導体パターンを形成し、導体パターンが形成された磁性体シートおよび導体パターンが形成されていない磁性体シートを適宜積層および圧着し、所定の寸法に切断して、積層体を得ることができる。印刷積層法による場合、磁性体シートに、導体ペーストを所定のパターンで印刷して導体ペースト層を形成し、その上に、必要に応じてビアホールを設けた別の磁性体シートを載せ、導体ペーストを所定のパターンで（ビアホールがある場合には充填しつつ）印刷し、このような操作を適宜繰り返して所定のコイル導体を形成した後、最後に磁性体シートを載せて圧着し、所定の寸法に切断して、積層体を得ることができる。導体パターンの形成には、その他、めっき法、転写法、スパッタ等の薄膜形成法を用いてもよい。このように得られた積層体は、複数個をマトリクス状に一度に作製した後に、ダイシング等により個々に切断して（素子分離して）個片化したものであってよいが、予め個々に作製したものであってもよい。
【００３３】
次に、上記で得られた未焼成積層体を、Ｃｕ−Ｃｕ２Ｏ平衡酸素分圧以下の雰囲気で、約５００〜７００℃で約８〜１２時間熱処理して脱脂し、ついで、Ｃｕ−Ｃｕ２Ｏ平衡酸素分圧以下の雰囲気で、約９００〜１０５０℃で約２時間焼成し、コイル導体３および４を含む焼結積層体１を作製する。
【００３４】
Ｃｕ−Ｃｕ２Ｏ平衡酸素分圧以下の雰囲気で未焼成積層体を熱処理することにより、導体部のＣｕが酸化するのを回避することができる。また、空気中で熱処理する場合よりも低温で未焼成積層体を焼結できる。本発明はいかなる理論によっても拘束されないが、低酸素濃度雰囲気で焼成した場合、結晶構造中に酸素欠陥が形成され、かかる酸素欠陥を介してＦｅ、Ｍｎ、Ｎｉ、Ｃｕ、Ｚｎの相互拡散が促進され、低温焼結性を高めることができるものと考えられる。また、この焼成により、結晶粒界にはガラス相が形成され、結晶粒界の銅成分の含有量が少なくなるので、比抵抗の低下を防止することができる。
【００３５】
次に、上記で得られた積層体１の側面に、外部電極２ａ〜２ｄを形成する。外部電極２ａ〜２ｄの形成は、例えば、積層体の側面に銅ペーストを塗布し、乾燥した後、約９００℃で焼き付けることにより実施し得る。
【００３６】
以上のようにして、本実施形態の積層コイル部品１０（コモンモードチョークコイル）が製造される。なお、磁性体部におけるＦｅ含有量（Ｆｅ２Ｏ３換算）、Ｍｎ含有量（Ｍｎ２Ｏ３換算）、Ｃｕ含有量（ＣｕＯ換算）、Ｚｎ含有量（ＺｎＯ換算）およびＮｉ含有量（ＮｉＯ換算）ならびにガラス成分のＳｉ（ＳｉＯ２換算）、Ｂ（Ｂ２Ｏ３換算）、Ａｌ（Ａｌ２Ｏ３換算）、Ｌｉ（Ｌｉ２Ｏ換算）、Ｂａ（ＢａＯ換算）、Ｓｒ（ＳｒＯ換算）、Ｃａ（ＣａＯ換算）、Ｍｇ（ＭｇＯ換算）などは、それぞれ、焼成前のフェライト材料におけるＦｅ含有量（Ｆｅ２Ｏ３換算）、Ｍｎ含有量（Ｍｎ２Ｏ３換算）、Ｃｕ含有量（ＣｕＯ換算）、Ｚｎ含有量（ＺｎＯ換算）およびＮｉ含有量（ＮｉＯ換算）ならびにガラス成分のＳｉ（ＳｉＯ２換算）、Ｂ（Ｂ２Ｏ３換算）、Ａｌ（Ａｌ２Ｏ３換算）、Ｌｉ（Ｌｉ２Ｏ換算）、Ｂａ（ＢａＯ換算）、Ｓｒ（ＳｒＯ換算）、Ｃａ（ＣａＯ換算）、Ｍｇ（ＭｇＯ換算）と実質的に相違ないと考えて差し支えない。
【００３７】
このようにして得られた積層コイル部品は、磁性体部の結晶粒内に含まれる銅含有量（ＣｕＯ換算）が、結晶粒界に含まれる銅含有量（ＣｕＯ換算）以上となる。磁性体部の結晶粒内に含まれる銅含有量（ＣｕＯ換算）を、結晶粒界に含まれる銅含有量（ＣｕＯ換算）以上とすることにより、磁性体部の比抵抗を大きくすること、具体的には１×１０７Ω・ｃｍ以上とすることが可能になる。
【００３８】
本発明はいかなる理論によっても拘束されないが、フェライト材料およびガラス成分を用いて磁性体層を形成することにより、焼成時にガラス成分が優先的に結晶粒界に存在するので、粒界へ銅成分が吐き出されるのが抑制される。従って銅成分は、結晶粒内に多量に存在するようになると考えられる。結晶粒界に存在する銅成分（二価）が還元されてＣｕまたはＣｕ＋となると磁性体部の比抵抗が低下するが、本願発明の積層コイル部品では、上記のように銅成分がガラス成分により粒界へ吐き出されるのが抑制されるので、比抵抗の低下が抑制される。なお、銅成分は異相として偏在する場合もあるが、異相は磁性体部において部分的（非連続的）に存在するので、磁性体部の比抵抗に大きな影響を与えないと考えられる。さらに、結晶粒界は、磁性体部において連続的に存在するので、ここに存在するガラス相により、比抵抗が増加すると考えられる。
【００３９】
結晶粒内の銅含有量（ＣｕＯ換算）および結晶粒界の銅含有量（ＣｕＯ換算）は、積層コイル部品を研磨し、透過型電子顕微鏡（ＴＥＭ）のエネルギー分散型Ｘ線分光法（ＥＤＸ）により、それぞれ、図８に記載の箇所、即ち、素子の断面における結晶粒子２１の略中心部および結晶粒子の結晶境界２２のスポット（直径２ｎｍ）（結晶粒子内の測定箇所２３および結晶粒界の測定箇所２４）における銅含有量を測定し、これをＣｕＯに換算し、複数個、例えば５箇所の平均として定義される。
【００４０】
以上、本発明の１つの実施形態について説明したが、本発明は当該実施形態に限定されるものではなく、種々の改変が可能である。
【実施例】
【００４１】
（１）グリーンシートの作製
Ｆｅ２Ｏ３、Ｍｎ２Ｏ３、ＣｕＯ、ＮｉＯおよびＺｎＯ粉末を準備し、それぞれ表１の材料１〜６に示される割合になるように秤量した。これら秤量物を純水およびＰＳＺ（Partial Stabilized Zirconia；部分安定化ジルコニア）ボールと共に、ボールミルに入れ、４８時間混合粉砕した。粉砕処理物を蒸発乾燥した後、焼成炉にて７５０℃で２時間仮焼処理を行った。
【００４２】
【表１】
2015095512.tif 000003
【００４３】
次に、表２に示した組成からなるガラス粉末を準備し、上記で得られた材料１〜６の仮焼物１００質量部に対し、表３の試料１〜９に示される添加量になるようにガラス粉末を添加した。この秤量物をＰＳＺボールと一緒にボールミルに入れ、純水を加え、湿式で２４時間混合粉砕した。さらにアクリル系バインダー（有機バインダ）を仮焼物とガラス粉末の合計に対して８質量％加えて十分に混合し、ドクターブレード法により厚さ２５μｍのグリーンシートを作製し、これを５０ｍｍ角の大きさに打ち抜き、試料１〜９の磁性体シートを作製した。
【００４４】
【表２】
2015095512.tif 000004
【００４５】
（２）評価用試料の作製
（２−ｉ）比抵抗測定用試料の作製
上記（１）で作製した試料１〜９の磁性体シートの各々について、図５に示すように磁性体シート１０の表面に、別途調製した、銅粉末、ワニスおよび有機溶剤を含むＣｕペースト（内部導体形成用のＣｕペースト）を、スクリーン印刷し、絶縁抵抗測定用試料（即ち、積層コンデンサの形状の試料）の電極パターン１１を形成した。
【００４６】
次に、図６に示すように、電極パターン１１を形成したシートを、所定枚数の電極パターンを形成していないシートで挟み、６０℃の温度で１００ＭＰａの圧力で圧着し圧着ブロックを作製した。そして、この圧着ブロックを所定のサイズに切断して絶縁抵抗測定用積層体を作製した。
【００４７】
得られた積層体を焼成炉に入れ、Ｎ２−Ｈ２−Ｈ２Ｏ混合ガスを焼成炉に供給し、６００℃の温度で１０時間保持して脱脂した。酸素分圧は銅が酸化しないように、６００℃でのＣｕ−Ｃｕ２Ｏの平衡酸素分圧（２．８×１０−１４ＭＰａ）の１〜１／１００倍の雰囲気に調整しながら脱脂を行った。さらに、９５０℃の温度に昇温し、９５０℃のＣｕ−Ｃｕ２Ｏ平衡酸素分圧（７．３×１０−１３ＭＰａ）の雰囲気に調整しながら、２時間保持して焼成を行い、焼結積層体１３を作製した。
【００４８】
この焼結積層体を水と共に、遠心バレル機のバレルポットに入れて遠心バレル処理を行い、焼結積層体１３から内部電極を露出させた。
【００４９】
その後、銅粉末、ガラスフリットおよびビヒクルからなるＣｕペースト（外部電極形成用のＣｕペースト）を用意し、この外部電極用Ｃｕペーストを、バレル処理した焼結積層体の両端部に塗布した後、温度９００℃、Ｃｕ−Ｃｕ２Ｏ平衡酸素分圧以下の雰囲気で１０分焼き付けて、外部電極１４を形成した。これにより、比抵抗測定用の図７に示すような形状の積層型のコンデンサを作製した。作製した試料（積層型のコンデンサ）の形状は、長さ（Ｌ）１．２ｍｍ、幅（Ｗ）１．０ｍｍ、高さ（Ｔ）０．５ｍｍであり、内部電極間のフェライト層の厚みは約２０μｍである。
【００５０】
（２−ｉｉ）初透磁率測定用の試料の作製
上記（１）で作製した試料１〜９の磁性体シート（電極パターンを印刷していないシート）を、それぞれ、厚さが総計で１．０ｍｍとなるように複数枚積層した後、６０℃の温度で１００ＭＰａの圧力で６０秒間圧着し、圧着ブロックを作製した。そして、この圧着ブロックを、外径２０ｍｍ、内径１２ｍｍのリング状に切断した。得られたリング状成型体を比抵抗測定用試料と同じ条件で焼成し、初透磁率測定用のリング状試料を作製した。
【００５１】
（２−ｉｉｉ）コモンモードチョークコイルの作製
図１〜３に示されるようなコモンモードチョークコイルを次のようにして作製した。
上記（１）で作製した試料１〜９の磁性体シートの所定箇所にレーザ加工機を使用し、ビアホールを形成した。
次に、上記（２−ｉｉ）の内部導体形成用のＣｕペーストを使用して、磁性体シート上にスクリーン印刷し、２つのコイルパターンおよび引出電極を形成し、かつ、ビアホールを上記銅ペーストで充填しビア導体を作製した。
【００５２】
次いで、これら磁性体シートを図３に示すように積層し、上下両主面に外装用磁性体シートを配し、これらを６０℃に加熱し１００ＭＰａの圧力で６０秒間加圧して圧着し、所定寸法に切断し、積層成形体を作製した。
【００５３】
次に、Ｎ２−Ｈ２−Ｈ２Ｏの混合ガスで６００℃でのＣｕ−Ｃｕ２Ｏの平衡酸素分圧（２．８×１０−１４ＭＰａ）の１〜１／１００倍の雰囲気に調整しながら、この温度で脱脂を行った。次いで、Ｎ２−Ｈ２−Ｈ２Ｏの混合ガスで９５０℃でのＣｕ−Ｃｕ２Ｏ平衡酸素分圧（７．３×１０−１３ＭＰａ）に雰囲気調整された焼成炉に供給し、９２５〜１０００℃で２時間焼成し、部品素体を得た。
【００５４】
この部品素体を水と共に、遠心バレル機のバレルポットに入れて遠心バレル処理を行った。
【００５５】
次に、部品素体の側面４箇所に、上記の外部電極形成用の銅ペーストを塗布した後、温度９００℃、Ｃｕ−Ｃｕ２Ｏ平衡酸素分圧下で１０分焼き付け、その後電解めっきを行い、表面にＮｉ皮膜及びＳｎ皮膜が順次形成された外部電極を形成し、これにより図１に記載のようなコモンモードチョークコイルを作製した。作製した試料の形状は、長さ（Ｌ）１．２ｍｍ、幅（Ｗ）１．０ｍｍ、高さ（Ｔ）０．５ｍｍである。
【００５６】
（３）試料の評価
（３−ｉ）比抵抗の測定
上記（２−ｉ）で作製した積層型のコンデンサの各々について、外部電極間に５０Ｖの電圧を３０秒印加し、流れる電流を測定し抵抗値を求め、試料形状から比抵抗ρ（Ω・ｃｍ）をｌｏｇ ρで算出した。結果を表３に示す。
【００５７】
（３−ｉｉ）初透磁率の測定
上記（２−ｉｉ）で作製したリング状試料の各々について、透磁率測定冶具（アジレント・テクノロジー社製、１６４５４Ａ−ｓ）に収容し、インピーダンスアナライザ（アジレント・テクノロジー社製、Ｅ４９９１Ａ）を使用し、測定周波数１ＭＨｚで初透磁率μを測定した。結果を表３に示す。
【００５８】
（３−ｉｉｉ）銅含有量の測定
上記（２−ｉｉｉ）で作製したコモンモードチョークコイルの各々について、試料を研磨し、薄片加工した後、透過型電子顕微鏡ＴＥＭ（日立ハイテクノロジー社製ＨＤ−２３００Ａ）を用いて、結晶粒子内、および結晶粒界部の所定箇所において、２ｎｍのプローブを用いてＥＤＸ（エネルギー分散型Ｘ線分光法）分析することにより、Ｃｕの含有量を定量した。具体的には、図８に示すように、結晶粒子内については、結晶粒子の略中央部をＥＤＸにて分析し、Ｃｕ成分をＣｕＯに換算してその含有量を求め、これを任意に選んだ結晶粒子５個について行い、平均を求め、結晶粒子内のＣｕ成分含有量とした。また、結晶粒界部については、結晶粒界部をＥＤＸにて分析し、Ｃｕ成分をＣｕＯに換算してその含有量を求め、これを任意に選んだ結晶粒界部５箇所について行い、平均を求め、結晶粒界部のＣｕ成分含有量とした。結果を表３に示す。
【００５９】
上記（２−ｉｉｉ）で作製したコモンモードチョークコイルの各々について、試料のコイル導体間（コイル導体３およびコイル導体４）に直流電圧を徐々に昇圧しながら印加し、漏れ電流が０．１ｍＡになった時の電圧を測定し、試料１０個の測定値の平均を求め、リーク電流とした。結果を表３に示す。
【００６０】
なお、表３において、＊を付した試料番号１、８および９は比較例であり、試料番号２〜７は実施例である。
【００６１】
【表３】
2015095512.tif 000005
【００６２】
表３に示されるように、試料１のようにガラス成分を含まない場合は、Ｆｅ２Ｏ３、Ｍｎ２Ｏ３、ＮｉＯ、ＺｎＯに比べて比較的融点が低いＣｕ成分が結晶粒界部に多く存在することが確認された。この結果、ガラス成分を１〜５質量部含む試料２〜７（ｌｏｇ ρ＞７）と比較して、比抵抗が小さくなる（ｌｏｇ ρ＝６．２）ことが確認された。これは、Ｃｕ−Ｃｕ２Ｏの平衡酸素分圧で焼成すると結晶粒界に局在するＣｕ成分は還元されて、ＣｕまたはＣｕ＋などが生成されることが原因であると考えられる。
【００６３】
試料番号２〜７のように、ガラス成分を１〜５質量部含む場合は、ＣｕＯよりもさらに融点の低いガラス成分が結晶粒界に多く存在し、Ｃｕ成分は結晶粒界からはき出され、結晶粒子内に存在するＣｕ成分量の同等以下になることが確認された。この結果、結晶粒界部の比抵抗の低下が抑制され、高い比抵抗（ｌｏｇ ρ＞７）になったと考えられる。
【００６４】
試料８および９のように、ガラス成分を含むが、磁性体層を形成するフェライト材料のＣｕ含有量が５．０ｍｏｌ％を超えている場合は、Ｃｕ成分が、ガラス成分により結晶粒界部から十分にはき出されず、結晶粒界部に残っていることが確認された。この結果、結晶粒界部の抵抗が低下し、比抵抗が低下すると考えられる。
【産業上の利用可能性】
【００６５】
本発明によって得られる積層コイル部品は、高い磁性体部の絶縁性が求められるコモンモードチョークコイルなどとして、幅広く様々な用途に使用され得る。
【符号の説明】
【００６６】
１…積層体
２ａ〜２ｄ…外部電極
３…コイル導体
４…コイル導体
５ａ〜５ｊ…磁性体層
６ａ，６ｂ…磁ビアホール
７ａ〜７ｄ…引き出し部
１０…磁性体シート
１１…電極パターン
１２…内部電極
１３…焼結積層体
１４…外部電極
２１…結晶粒子
２２…結晶粒界
２３…結晶粒子内の測定箇所
２４…結晶粒界の測定箇所
【図１】
2015095512.tif 000006
【図２】
2015095512.tif 000007
【図３】
2015095512.tif 000008
【図４】
2015095512.tif 000009
【図５】
2015095512.tif 000010
【図６】
2015095512.tif 000011
【図７】
2015095512.tif 000012
【図８】
2015095512.tif 000013